(57)【要約】【課題】金属箔面及びポリオレフィンシース材との接着性が良いノンハロゲン系のホットメルト剤を見出だし、これにノンハロゲン系接着剤を組み合わして、ノンハロゲン系電磁遮蔽用金属箔ラミネートテープを提供する。【解決手段】ポリオレフィン系シース材１８，２８で被覆する電磁遮蔽用金属箔ラミネートテープ５において、該テープ５が金属箔１上に接着剤層２を介してプラスチックフィルム層３とその上に塗布したホットメルト剤層４を有するものからなり、該接着剤２はノンハロゲン系で、前記ホットメルト剤４は結晶性を有するノンハロゲン系オレフィン樹脂である電磁遮蔽用金属箔ラミネートテープ５を構成する。【選択図】      図１
2004253766.tif 000002
【特許請求の範囲】
【請求項１】
ポリオレフィン系シース材で被覆する電磁遮蔽用金属箔ラミネートテープにおいて、該テープが金属箔上に接着剤層を介してプラスチックフィルム層とその上に塗布したホットメルト剤層を有するものからなり、該接着剤はノンハロゲン系で、前記ホットメルト剤は結晶性を有するノンハロゲン系オレフィン樹脂であることを特徴とする電磁遮蔽用金属箔ラミネートテープ。
【請求項２】
前記プラスチックフィルム層は、２層からなる請求項１記載の電磁遮蔽用金属箔ラミネートテープ。
【請求項３】
前記接着剤は、芳香族系ポリエステル及び／又は芳香族系ポリイソシアネートからなる請求項１記載の電磁遮蔽用金属箔ラミネートテープ。
【請求項４】
前記ホットメルト剤は、αオレフィンポリプロピレンからなる請求項１記載の電磁遮蔽用金属箔ラミネートテープ。
【請求項５】
前記ホットメルト剤は、変性ポリプロピレン樹脂、可溶性結晶性ポリエステル樹脂、溶剤型結晶性ポリエステル樹脂、又は水分散ポリエステル樹脂からなる請求項１記載の電磁遮蔽用金属箔ラミネートテープ。
【発明の詳細な説明】
【０００１】
【発明の属する技術分野】
本発明は、自動車や電気器具などの電線を電磁遮蔽するための金属箔ラミネートテープに関するものである。
【０００２】
【従来の技術】
金属箔上に接着剤でプラスチックフィルムを貼り合わし、そのプラスチックフィルム上にさらにホットメルト剤を塗布したテープにて複数の電線などを覆い、シース材加工の熱で接着・被覆した構造のケーブルは知られている。このような絶縁線心は、自動車ハ−ネス用や電気器具の配線に広く利用されるようになっている。ところが、このようなケーブルは、その電気的用途及び最近の地球環境に対する配慮から、ＰＶＣシース材からポリオレフィン系シース材が用いられるようになっている。それに従い使用される遮蔽テープも、ノンハロゲン系のものが必要となってきているが、特に接着性のよいノンハロゲン系のホットメルト剤が見当らない現状である。
【０００３】
遮蔽層を有するテープとしては、ポリ塩化ビニル防食層を設けた遮水テープ及び銅箔に熱可塑性接着層を設けた遮水テープがある（特許文献１）。また、静電、電磁遮蔽必要領域と不要領域との双方にケーブル本体を配線し、静電、電磁遮蔽必要領域に静電、電磁遮蔽テープをまいたものも公知である（特許文献２）また、布帛の基材に電気メッキを施した電磁遮蔽用シールドテープもある（特許文献３）。更に、両面を接着層を兼用した絶縁層で絶縁された抵抗シートを有する電磁遮蔽テープもある（特許文献４）。そして、ベース樹脂に粘着付与剤を含有させ、軟化剤としてマイクロカプセル化した可塑剤を含有させたノンハロゲンテープもある（特許文献５）。
【０００４】
（特許文献１）
特開平８−３２９７４１号公報
（特許文献２）
特開平９−７４２９号公報
（特許文献３）
特開平９−１０７１９３号公報
（特許文献４）
特開２０００−５９０８８号公報
（特許文献５）
特開２００１−１６４２１５号公報
【０００５】
【発明が解決しようとする課題】
しかしながら、上記公知例は、いずれも、接着剤やホットメルト剤にノンハロゲン系を使用するというものではなかった。上記の事情に鑑み、金属箔面及びポリオレフィンシース材との接着性が良いノンハロゲン系のホットメルト剤を見出だし、これにノンハロゲン系接着剤を組み合わせて、ノンハロゲン系電磁遮蔽用金属箔ラミネートテープを提供するものである。
【０００６】
【課題を解決するための手段】
本発明は上記課題を達成するために、ポリオレフィン系シース材で被覆する電磁遮蔽用金属箔ラミネートテープにおいて、該テープが金属箔上に接着剤層を介してプラスチックフィルム層とその上に塗布したホットメルト剤層を有するものからなり、該接着剤はノンハロゲン系で、前記ホットメルト剤は結晶性を有するノンハロゲン系オレフィン樹脂である電磁遮蔽用金属箔ラミネートテープを構成するものである。
【０００７】
【発明の実施の態様】
以下、図面に基づいて本発明の金属箔ラミネートテープを詳細に説明する。図１は、本発明品の拡大断面図である。本発明の電磁遮蔽用金属箔ラミネートテープは、図１に示すように、金属箔１上にノンハロゲン系の接着剤層２を介して基材のプラスチックフィルム層３を貼り付け、そのプラスチックフィルム層３上に金属箔及びポリオレフィンシース材と接着性の良い、結晶性を有するノンハロゲン系オレフィン樹脂からなるホットメルト剤層４を塗布した構造のものである。
【０００８】
本実施例では、金属箔１として、サン・アルミニウム工業株式会社製タフピッチ銅９μｍの銅箔（圧延銅箔）を使用した。しかし金属箔は、銅箔のほかアルミニウム箔及び錫などのメッキ処理を行なった金属箔や、アルミニウム等の金属蒸着フィルム等を挙げることができる。またその厚みは、使用目的に応じて選択することができ例えば数μｍ〜数百μｍとすることもできる。
【０００９】
接着剤層２として、ノンハロゲン系の大日本インキ化学工業株式会社製のディックドライＬＸ−６６０（ポリウレタン用芳香族系ポリエステル）とＫＷ−７５（芳香族系ポリイソシアネート）とを使用し、乾燥目付けが３μｍになるようにグラビアコート法で塗布し、乾燥（７５℃×２５秒）して金属箔１とラミネートした。ラミネート後、４０℃に保たれたエージング室に、２４時間以上保管してラミネートフィルムとした。
【００１０】
しかし接着剤としては、ポリエステル系ポリウレタン樹脂の他、ポリエーテル系ウレタン樹脂、ポリエステル樹脂系、アクリル樹脂系、ＳＢＳ（スチレン・ブタジエン・スチレンブロックコポリマ−）樹脂系、ＳＩＳ（スチレン・イソプレン・スチレンブロックコポリマ−）樹脂系、シアノアクリレート樹脂系などのノンハロゲン系等も挙げることができる。
【００１１】
基材のプラスチックフィルム３としては、東レ株式会社製ポリエステルフィルム（ＰＥＴフィルム）で、６μｍ厚のコロナ放電処理済みのものを使用した。しかし基材フィルムとしては、ポリエチレンテレフタレートフィルム、ポリエチレンナフタレートフィルム、ポリイミドフィルム、ポリフェニレンスルフィドフィルム、ポリプレピレノキサイドフィルム、ポリエチレンフィルム、ポリプロピレンフィルム、ポリアミドフィルム等も挙げることができる。またその厚みも、使用目的に応じて選択することができ、例えば、数μｍ〜数百μｍとすることができる。
【００１２】
ホットメルト剤層４としては、大日本インキ化学工業株式会社製の結晶性を有するノンハロゲン系オレフィン樹脂であるディックシールＡ−８１４（αオレフィンポリプロピレン）を使用し、これをラミネートフィルムのプラスチックフィルム３の面上に塗布し、乾燥目付けが３μｍになるようにグラビアコート法で塗布し、乾燥（１１０℃×４５秒）してシートを作り、その後シートを任意の幅にスリットして、本発明の金属箔ラミネートテープ５を製造した。
【００１３】
ここで結晶性を有する接着性ポリマ−を使用したのは、結晶性ポリマ−は融点を越える温度では流動性が急に大きくなり、被着体に対する密着性が増加する。
しかし室温では、融点以下となるために流動性が小さくなり、タック性を押さえることができるからである。例えばこの結晶性ポリマ−の融点は、１００℃位である。これに対してシース材加工時の熱は、１５０〜２００℃程度で接着させるものである。
【００１４】
このようなホットメルト剤としては、変性ポリプロピレン樹脂の他、東レ株式会社製のケミットＲ−９９（可溶性結晶性ポリエステル樹脂）、東亜合成株式会社製アロンメルトＰＥＳ−３４０Ｓ３０（溶剤型結晶性ポリエステル樹脂）や東洋紡株式会社製バイロナールＭＤ−１９３０、１９８５（水分散ポリエステル樹脂）等も挙げることができる。
【００１５】
次の図２は、本発明の金属箔ラミネートテープを使用して、電線のコアを覆い、表面をシース材にて被覆加工したケーブルを示し、（イ）は丸形ケーブルの断面図を、（ロ）は平型ケーブルの断面図である。本発明の金属箔ラミネートテープは、コア上に縦添えまたは巻回される。なおコアとは、導体とその周りの絶縁体を含む別称である。（イ）の丸形ケーブル１６の場合は、導体１７と絶縁体１８からなるコア１９を、本発明の金属箔ラミネートテープ１５ａ，１５ｂ，１５ｃ，１５ｄで巻回した表面を、ポリオレフィン系シース材１０で被覆した構造になっている。また（ロ）の平型ケーブル２６の場合は、導体２７ａ，２７ｂ，２７ｃと絶縁体２８ａ，２８ｂ，２８ｃからなるコア−２９ａ，２９ｂ，２９ｃを本発明の金属箔ラミネートテープ２５ａ，２５ｂ，２５ｃ，２５ｄで巻回した表面を、ポリオレフィン系シース材２０で被覆した構造になっている。
【００１６】
本発明の金属箔ラミネートテープは、種々のケーブルの電磁遮蔽及び遮水用テープとして用いることができる。その中でも、自動車ハ−ネス用ケーブルは、複数の絶縁線心を平行に配列した後に、金属箔ラミネートテープで覆って作成することができ、これへの使用は特に好ましい。
【００１７】
ここで、自動車ハ−ネス用ケーブルの金属箔ラミネートテープについて、銅箔及び特殊シースとの接着性について、次の試験で確認した。接着力の試験は、銅とホットメルト剤層間については、１００℃×２ｓｅｃ×３ｋｇｆ／ｃｍ２の条件にした。また、ポリオレフィン系シース材の代替として６０μｍ厚のポリプロピレンフィルムとの接着力は、１２０℃×２ｓｅｃ×３ｋｇｆ／ｃｍ２の条件にした。それぞれをヒートシールし、試験片の１５ｍｍ幅を採取し、引張速度１００ｍｍ／分、剥離角度１８０゜、ｎ＝３について測定した。試験の結果は、表１に示した通りで、十分な接着力を有するものであり、支障のないものであった。
【００１８】
【表１】
2004253766.tif 000003
【００１９】
また、ホットメルト剤をＥＶＡとした比較例と対比してブロッキング性について試験した結果、上記実施例で製造された金属箔ラミネートテープは、ブロッキングの促進試験として、レコード巻き形態で６０℃×７日の条件下においてもブロッキングを起こしておらず、自動車ハ−ネス用の金属箔ラミネートテープとして支障のないものであった。
【００２０】
【表２】
2004253766.tif 000004
【００２１】
図３は、本発明品の他の実施例の拡大断面図である。本発明の他の電磁遮蔽用金属箔ラミネ−トテ−プは、図３に示すように、金属箔３１上にノンハロゲン系の接着剤層３２を介して基材のプラスチックフィルム層３３を貼り付け、そのプラスチックフィルム層３３上に接着剤層３４を介して更にプラスチックフィルム層３５を貼り付け、そのプラスチックフィルム層３５に更に接着剤層３６を介してから金属箔３７を貼り付け、その上に発泡ポリエチレンコアと接着性の良い、結晶性を有するノンハロゲン系ポリオレフィン樹脂からなるホットメルト剤層３８を塗布した構造をもつ電磁遮蔽用金属箔ラミネ−トテ−プ３９である。
【００２２】
本実施例では、金属箔３１として、東洋アルミニウム株式会社製の１Ｎ３０材１０μｍのアルミニウム箔を使用した。しかし金属箔は、アルミニウム箔のほか銅箔及び錫などのメッキ処理を行なった金属箔や、アルミニウム等の金属蒸着フィルム等を挙げることができる。またその厚みは、使用目的に応じて選択することができ、例えば数μｍ〜数百μｍとすることもできる。
【００２３】
接着剤層３２及び３６として、ノンハロゲン系の大日本インキ化学工業株式会社製のディックドライＬＸ−７３２（ポリウレタン用芳香族系ポリエステル）とＫＲＸ−９０（芳香族系ポリイソシアネ−ト）とを使用し、乾燥目付けが２〜３μｍになるようにグラビアコート法で塗布し、乾燥（８０℃×１０秒）して金属箔３１及び３７とラミネ−トした後、４０℃に保たれたエ−ジング室に２４時間以上保管した。
【００２４】
またプラスチックフィルム３３を介しての接着剤層３４としては、ノンハロゲン系の大日本インキ化学工業株式会社製のディックドライＬＸ−７５（ポリウレタン用芳香族系ポリエステル）とＫＷ−４０（芳香族系ポリイソシアネ−ト）とを使用し、乾燥目付けが２〜３μｍになるようにグラビアコート法で塗布し、乾燥（７０℃×１０秒）してプラスチックフィルム３５とラミネートした後、４０℃に保たれたエ−ジング室に２４時間以上保管してラミネートフィルムとした。
【００２５】
接着剤としては、ポリエステル系ポリウレタン樹脂の他、ポリエーテル系ウレタン樹脂、ポリエステル樹脂系、アクリル樹脂系、ＳＢＳ（スチレン・ブタジエン・スチレンブロックコポリマー）樹脂系、ＳＩＳ（スチレン・イソプレン・スチレンブロックコポリマー）樹脂系、シアノアクリレート樹脂系などのノンハロゲン系等も挙げることができる。
【００２６】
基材のプラスチックフィルム３３及び３５としては、帝人株式会社製強延伸ポリエステルフィルム（ＰＥＴフィルム）で、１２μｍ厚の両面コロナ放電処理済みのものを使用した。しかし基材フィルムとしては、ポリエチレンテレフタレートフィルム、ポリエチレンナフタレートフィルム、ポリイミドフィルム、ポリフェニレンスルファイドフィルム、ポリアミドフィルム等も挙げることができる。
またその厚みも、使用目的に応じて選択することができ、例えば数μｍ〜数百μｍとすることができる。
【００２７】
ホットメルト剤層３８としては、大日本インキ化学工業株式会社製の結晶性を有するノンハロゲン系オレフィン樹脂であるディックシ−ルＡ−８１１Ｐを使用し、これをラミネートフィルムの金属箔３７の面上に塗布し、乾燥目付けが０．３μｍになるようにグラビアコート法で塗布し、乾燥（８０℃×３０秒）してシートを作り、その後シートを任意の幅にスリットして、本発明の金属箔ラミネートテ−プ３９を製造した。
【００２８】
ここで比較例の金属箔ラミネートテープについて説明する。
図４は、比較例の電磁遮蔽用金属箔ラミネ−トテ−プ４９の拡大断面図である。金属箔４１上に接着剤層４２を介してプラスチックフィルム層（２５μｍ）４３と貼り合わせ、その上に接着剤層４４を介して金属箔４７を貼り合わせたラミネートフィルムを製作し、その上にホットメルト剤層４８を塗布した構造である。
【００２９】
次の表３は、本発明の電磁遮蔽用金属箔ラミネートテープ９を、比較例の電磁遮蔽用金属箔ラミネ−トテ−プ４９と対比した物理的性質である。
【００３０】
【表３】
2004253766.tif 000005
【００３１】
本発明品の電磁遮蔽用金属箔ラミネートテープは、比較品の電磁遮蔽用金属箔ラミネートテープと比較して、明らかに引張強度及び伸びが優れており、これが本発明の効果を示す根拠となっている。
【００３２】
次の表４は、本発明の電磁遮蔽用金属箔ラミネートテープ３９を、比較例の電磁遮蔽用金属箔ラミネ−トテ−プ４９と対比して、屈曲試験機にかけ、１００回後にその亀裂の状態を調べたものである。
【００３３】
【表４】
2004253766.tif 000006
【００３４】
屈曲試験の結果、比較品の電磁遮蔽用金属箔ラミネートテープは、亀裂があったが、本発明品の電磁遮蔽用金属箔ラミネートテープは、異常ないものとなっている。
【００３５】
次の図５は、本発明の金属箔ラミネートテープを使用した同軸ケ−ブルの断面図である。本発明の金属箔ラミネートテープ３０９を使用して、導体１００と絶縁体２００からなる電線のコアを覆い、銅編組４００を施し、その上にポリエチレンシ−ス材５００を被覆加工した同軸ケ−ブル６００である。本発明の金属箔ラミネートテープ３０９は、コア上に縦添えまたは巻回される。なおコアとは、導体１００とその周りの絶縁体２００を含む別称である。
【００３６】
【発明の効果】
本発明の電磁遮蔽用金属箔ラミネートテープは、ラミネ−ト中の金属箔によって、電磁性を完全に遮断することができる。
【００３７】
本発明の電磁遮蔽用金属箔ラミネートテープを使用した、ポリオレフィン系シース材被覆のケーブルは、接着剤層とホットメルト剤層が、何れもノンハロゲン系を使用しているので、燃焼時に有害ガスを発生することなく、環境に配慮したものとなっている。
【００３８】
本発明の電磁遮蔽用金属箔ラミネートテープを使用した自動車ハ−ネス用ケーブルは、金属箔及びポリオレフィンシース材と良好な接着力と、絶縁線心と支障のない剥離性を有する。
【００３９】
本発明のホットメルト剤層は、金属箔層に転写しないため、テープとしてブロッキングしないだけでなく、金属箔層の導電性を低下させることなく、さらに中の絶縁線心と金属層が接着しないため、その端末処理時の作業性に優れた構造をもつケーブルとすることができる。
【００４０】
本発明の電磁遮蔽テープは、屈曲性及び柔軟性に優れている。
【００４１】
本発明の電磁遮蔽テープは、プラスチックフィルム層を２層にしたので、ラミネート中の金属によって、電磁性を完全に遮断することができる。
【００４２】
本発明の電磁遮蔽テープを使用した同軸ケーブルは、架線中に自重又は風圧によって発生するリングカット（金属箔の疲労による亀裂）を防止でき、同軸ケーブルの減衰特性を改善できる特徴を有する。
【図面の簡単な説明】
【図１】本発明の金属箔ラミネートテープの拡大断面図である。
【図２】本発明の金属箔ラミネートテープを使用して、電線のコアを覆い、表面をシース材にて被覆加工したケーブルを示し、（イ）は丸形ケーブルの断面図を、（ロ）は平型ケーブルの断面図である。
【図３】本発明の金属箔ラミネートテープの拡大断面図である。
【図４】比較例の金属箔ラミネートテープの拡大断面図である。
【図５】本発明の金属箔ラミネートテープを使用して、電線のコアを覆い銅編組を施し、その上にポリエチレンシースを被覆した同軸ケ−ブルの断面図である。
【符号の説明】
１                  ：  金属箔
２                  ：  接着剤層
３                  ：  基材のプラスチックフィルム
４                  ：  ホットメルト剤層
５                  ：  金属箔ラミネートテープ
１５ａ，ｂ，ｃ，ｄ  ：  金属箔ラミネートテープ
２５ａ，ｂ，ｃ，ｄ  ：  金属箔ラミネートテープ
１６                ：  丸形ケーブル
２６                ：  平型ケーブル
１７                ：  導体
２７ａ，ｂ，ｃ      ：  導体
１８                ：  絶縁体
２８ａ，ｂ，ｃ      ：  絶縁体
１９                ：  コア
２９ａ，ｂ，ｃ      ：  コア
１０                ：  シース材
２０                ：  シース材
【図１】
2004253766.tif 000007
【図２】
2004253766.tif 000008
【図３】
2004253766.tif 000009
【図４】
2004253766.tif 000010
【図５】
2004253766.tif 000011